(57)【要約】      （修正有）【課題】樹脂製のナノインプリント用の型であり、容易に離型可能でその表面が親水化処理された場合にも表面の微細形状の精度が良好な樹脂型を提供する。【解決手段】樹脂成分（ａ）を含む材料からなる樹脂型であって、樹脂成分（ａ）を、平滑面を有する基材の前記平滑面上に塗布して、乾燥などにより平滑面を有する樹脂層（Ａ）を形成した後、形成した樹脂層（Ａ）の平滑面上に３μＬの水を配置して、ＪＩＳＲ３２５７に準拠して測定される静的接触角（Ｘ１）が、下記条件（１）を満たす樹脂型。条件（１）：転写対象を構成する材料のうちの樹脂成分（ｂ）を、平滑面を有する基材の平滑面上に塗布して、乾燥などにより平滑面を有する樹脂層１１を形成した後、形成した樹脂層１１の平滑面上に３μＬの水１３を配置して、ＪＩＳＲ３２５７に準拠して測定される静的接触角（Ｙ１）と静的接触角（Ｘ１）との差の絶対値Θが２０°〜６０°である。【選択図】図１
2011178155.tif 000002
【特許請求の範囲】
【請求項１】
樹脂成分（ａ）を含む材料からなり、表面上にパターン形成用の微細形状が形成され、前記微細形状を、樹脂成分（ｂ）を含む材料からなる転写対象に転写するためのナノインプリント用の樹脂型であって、前記樹脂成分（ａ）を、平滑面を有する基材の前記平滑面上に塗布して、乾燥させるか、または、光を照射することで平滑面を有する樹脂層（Ａ）を形成した後、形成した前記樹脂層（Ａ）の前記平滑面上に３μＬの水を配置して、ＪＩＳ  Ｒ  ３２５７に準拠して測定される静的接触角（Ｘ１）が、下記条件（１）を満たす樹脂型。
条件（１）：前記転写対象を構成する材料のうちの前記樹脂成分（ｂ）を、平滑面を有する基材の前記平滑面上に塗布して、乾燥させるか、または、光を照射することで平滑面を有する樹脂層（Ｂ）を形成した後、形成した前記樹脂層（Ｂ）の前記平滑面上に３μＬの水を配置して、ＪＩＳ  Ｒ  ３２５７に準拠して測定される静的接触角（Ｙ１）と前記静的接触角（Ｘ１）との差の絶対値が２０°〜６０°である。
【請求項２】
微細形状が形成されている前記表面が親水化処理されて得られる請求項１に記載の樹脂型。
【請求項３】
前記樹脂層（Ａ）を形成した後、形成した前記樹脂層（Ａ）の前記平滑面を親水化処理し、親水化処理した前記平滑面上に３μＬの水を配置して、ＪＩＳ  Ｒ  ３２５７に準拠して測定される静的接触角（Ｘ２）が、下記条件（２）を満たす請求項２に記載の樹脂型。
条件（２）：前記静的接触角（Ｙ１）と前記静的接触角（Ｘ２）との差（（Ｙ１）−（Ｘ２））が２０°〜６０°である。
【請求項４】
前記親水化処理として、ＵＶオゾン処理を行う請求項２または３に記載の樹脂型。
【請求項５】
前記親水化処理として、コロナ放電処理を行う請求項２または３に記載の樹脂型。
【請求項６】
前記親水化処理として、プラズマ放電処理を行う請求項２または３に記載の樹脂型。
【請求項７】
前記表面が、離型剤処理されて得られる請求項１〜６のいずれか一項に記載の樹脂型。
【請求項８】
前記樹脂成分（ａ）は、熱可塑性樹脂を含むものであり、
前記表面上の微細形状が熱ナノインプリントによって形成された請求項１〜７のいずれか一項に記載の樹脂型。
【請求項９】
前記熱可塑性樹脂が、環状オレフィン系樹脂、ポリオレフィン樹脂、アクリル樹脂、ポリカーボネート樹脂、ポリビニルエーテル樹脂、及び、ポリスチレン樹脂からなる群より選択される少なくとも１種である請求項８に記載の樹脂型。
【請求項１０】
前記樹脂成分（ａ）は、光硬化性樹脂を含むものであり、
前記表面上の微細形状が光ナノインプリントによって形成された請求項１〜７のいずれか一項に記載の樹脂型。
【請求項１１】
前記光硬化性樹脂が、直鎖状ビニルエーテル化合物、脂環ビニルエーテル化合物、エポキシ化合物、オキセタン化合物、及び、アクリル化合物からなる群より選択される少なくとも１種の硬化性化合物に由来する構造単位を含むものである請求項１０に記載の樹脂型。
【請求項１２】
熱ナノインプリント用である請求項１〜１１のいずれか一項に記載の樹脂型。
【請求項１３】
光ナノインプリント用である請求項１〜１１のいずれか一項に記載の樹脂型。
【請求項１４】
請求項１〜１３のいずれか一項に記載の樹脂型の表面上に形成された微細形状が転写されて得られる成形体。
【請求項１５】
樹脂成分（ａ）を含む材料からなり、表面上にパターン形成用の微細形状が形成された樹脂型を用い、前記樹脂型の前記微細形状を、樹脂成分（ｂ）を含む材料からなる転写対象に転写することによって、前記樹脂型の前記微細形状の反転形状がその表面に形成された成形体を得る成形体の製造方法であって、
前記樹脂型として、前記樹脂成分（ａ）を、平滑面を有する基材の前記平滑面上に塗布して、乾燥させるか、または、光を照射することで平滑面を有する樹脂層（Ａ）を形成した後、形成した前記樹脂層（Ａ）の前記平滑面上に３μＬの水を配置して、ＪＩＳ  Ｒ  ３２５７に準拠して測定される静的接触角（Ｘ１）が、下記条件（１）を満たす樹脂型を用いる成形体の製造方法。
条件（１）：前記転写対象を構成する材料のうちの前記樹脂成分（ｂ）を、平滑面を有する基材の前記平滑面上に塗布して、乾燥させるか、または、光を照射することで平滑面を有する樹脂層（Ｂ）を形成した後、形成した前記樹脂層（Ｂ）の前記平滑面上に３μＬの水を配置して、ＪＩＳ  Ｒ  ３２５７に準拠して測定される静的接触角（Ｙ１）と前記静的接触角（Ｘ１）との差の絶対値が２０°〜６０°である。
【請求項１６】
前記樹脂型として、微細形状が形成されている前記表面が親水化処理されて得られ、かつ、前記樹脂層（Ａ）を形成した後、形成した前記樹脂層（Ａ）の前記平滑面を親水化処理し、親水化処理した前記平滑面上に３μＬの水を配置して、ＪＩＳ  Ｒ  ３２５７に準拠して測定される静的接触角（Ｘ２）が、下記条件（２）を満たす樹脂型を用いる請求項１５に記載の成形体の製造方法。
条件（２）：前記静的接触角（Ｙ１）と前記静的接触角（Ｘ２）との差（（Ｙ１）−（Ｘ２））が２０°〜６０°である。
【発明の詳細な説明】
【技術分野】
【０００１】
本発明は、樹脂型、成形体、及び成形体の製造方法に関し、更に詳しくは、微細構造の成形技術に用いられる樹脂製のナノインプリント用の型であり、転写対象から容易に離型可能であり、その表面が親水化処理された場合にも表面の微細形状の精度が良好な樹脂型、成形体、及び成形体の製造方法に関する。
【背景技術】
【０００２】
従来、ＬＳＩやメモリなどの半導体製造の分野においては、微細パターンの形成方法としてリソグラフィ技術が用いられている。しかし、リソグラフィ技術は、工程が複雑であり、一度に加工できる面積が小さく、設備コストが非常に高いという問題がある。そこで、最近、リソグラフィ技術と比較して、工程が単純であり、一度に加工できる面積が大きく（即ち、大きな面積を一括して転写でき）、設備コストが低い、ナノインプリント法が注目されている。ナノインプリント法は、具体的には、ナノメートルオーダーの微細な形状が形成された型を、樹脂に押し当てることでナノオーダーの微細加工を達成することが可能な方法である。そして、このようなナノインプリント法によれば、上述したように、簡単な工程、かつ、低コストで微細パターンを複製することができる。なお、型としては、シリコン、石英、金属、樹脂などからなる型が用いられている。
【０００３】
ナノインプリント法としては、熱ナノインプリント法、光（ＵＶ）ナノインプリント法などが報告されており、熱ナノインプリント法は、樹脂製の転写対象のガラス転移温度以上に加熱した型を、転写対象に押圧することによってマイクロメートルまたはナノメートルオーダーの微細な形状を転写対象に転写する方法である（例えば、非特許文献１、特許文献１参照）。また、光ナノインプリント法は、光を透過する石英などの型を、光硬化性樹脂からなる転写対象に押圧した後、押圧した状態で上記型に紫外線などの光を照射して転写対象を硬化させることによってマイクロメートルまたはナノメートルオーダーの微細な形状を転写対象に転写する方法である（例えば、非特許文献２、非特許文献３、及び特許文献２参照）。
【０００４】
熱ナノインプリント法に用いられる型としては、主に、シリコンやニッケルなどからなる型が用いられ、光ナノインプリント法に用いられる型としては、主に、石英などからなる型が用いられている。
【０００５】
しかし、シリコン、ニッケル、石英からなる型は、高価であり、また、汚染や破損のリスクが高いという問題がある。そのため、最近では、樹脂製の型（樹脂型）が用いられており、具体的には、環状オレフィン共重合体（ＣＯＣ）を含む材料からなる樹脂型（例えば、特許文献３参照）や、脂環式構造を含有する熱可塑性樹脂及び水酸基を含有する脂肪酸エステル化合物を含み、所定のガラス転移温度（Ｔｇ）、かつ、所定のメルトフローレート（ＭＦＲ）を有する樹脂型（例えば、特許文献４参照）が提案されている。
【先行技術文献】
【特許文献】
【０００６】
【特許文献１】国際公開第０４／０６２８８６号パンフレット
【特許文献２】特開２００７−８４６２５号公報
【特許文献３】特開２００７−５５２３５号公報
【特許文献４】特開２００６−３５８２３号公報
【非特許文献】
【０００７】
【非特許文献１】Ｓ．Ｙ．Ｃｈｏｕ，Ｐ．Ｒ．Ｋｒａｕｓｓ，Ｐ．Ｊ．Ｒｅｎｓｔｒｏｍ：Ａｐｐｌ．Ｐｈｙｓ．Ｌｅｔｔ．，６７（１９９５）ｐ．３１１４
【非特許文献２】Ｔ．Ｂａｉｌｅｙ，Ｂ．Ｊ．Ｃｈｏｏｉ，Ｍ．Ｃｏｌｂｕｒｎ，Ｍ．Ｍｅｉｓｓｉ、Ｓ．Ｓｈａｙａ，Ｊ．Ｇ．Ｅｋｅｒｄｔ，Ｓ．Ｖ．Ｓｃｒｅｅｎｉｖａｓａｎ，Ｃ．Ｇ．Ｗｉｌｌｓｏｎ：Ｊ．Ｖａｃ．Ｓｃｉ．Ｔｅｃｈｎｏｌ．，Ｂ１８（２０００）ｐ．３５７２
【非特許文献３】Ａ．Ｋｕｍａｒ，Ｇ．Ｍ．Ｗｈｉｔｅｓｉｄｅｓ：Ａｐｐｌ．Ｐｈｙｓ．Ｌｅｔｔ．，６３（１９９３）ｐ．２００２
【発明の概要】
【発明が解決しようとする課題】
【０００８】
しかしながら、特許文献３及び４に記載の樹脂型を構成する樹脂成分は、転写対象を構成する材料中の樹脂成分と性状が類似しているため、樹脂型と転写対象との親和性が非常に高く、樹脂型を転写対象に押し当てた際に樹脂型と転写対象が密着または溶着してしまうという問題があった。このような場合、転写対象から樹脂型を離型できなかったり、離型できたとしても、転写された微細形状が破損してしまったりする不具合があった。また、特許文献４に記載の樹脂型は、添加剤（水酸基含有脂肪酸エステル化合物）を配合することによって転写対象との親和性を低下させているが、添加剤の配合割合が不均一になることがある。そのため、樹脂型の製造ロット毎に表面性状が異なること（具体的には接触角が異なること）に起因して離型性に差が生じるおそれがあった。また、同一の樹脂型であっても場所によって（部分的に）表面性状が異なること（具体的には接触角が異なること）があるため、表面性状が異なることに起因して離型性に差が生じるおそれがあった。そこで、転写対象から容易に離型可能な樹脂型の開発が切望されている。
【０００９】
また、樹脂型を構成する樹脂成分と転写対象を構成する樹脂成分の性状が類似している場合、樹脂型の微細形状を有する表面を親水化処理することによって、接触角を小さくし、樹脂型と転写対象との親和性を低くすることができる。しかし、上記親水化処理によって、表面形状が悪くなる（即ち、微細形状が削れてしまう）という問題があった。そのため、親水化処理によっても微細形状が削れ難い（即ち、表面の微細形状の精度が良好である）樹脂型の開発が切望されている。
【００１０】
本発明は、上述のような従来技術の課題を解決するためになされたものであり、転写対象から容易に離型可能であり、その表面が親水化処理された場合にも表面の微細形状の精度が良好な樹脂型、成形体、及び成形体の製造方法を提供することを目的とする。
【課題を解決するための手段】
【００１１】
本発明者らは上記課題を達成すべく鋭意検討した結果、樹脂型を構成する材料中の樹脂成分の表面性状と転写対象を構成する材料中の樹脂成分の表面性状との関係に着目し、樹脂型を構成する材料中の樹脂成分の、３μＬの水に対する静的接触角と、転写対象を構成する材料中の樹脂成分の、３μＬの水に対する静的接触角との差の絶対値が２０°〜６０°となるようにすることによって、上記課題を達成することが可能であることを見出し、本発明を完成するに至った。
【００１２】
本発明により、以下の樹脂型、成形体、及び成形体の製造方法が提供される。
【００１３】
［１］樹脂成分（ａ）を含む材料からなり、表面上にパターン形成用の微細形状が形成され、前記微細形状を、樹脂成分（ｂ）を含む材料からなる転写対象に転写するためのナノインプリント用の樹脂型であって、前記樹脂成分（ａ）を、平滑面を有する基材の前記平滑面上に塗布して、乾燥させるか、または、光を照射することで平滑面を有する樹脂層（Ａ）を形成した後、形成した前記樹脂層（Ａ）の前記平滑面上に３μＬの水を配置して、ＪＩＳ  Ｒ  ３２５７に準拠して測定される静的接触角（Ｘ１）が、下記条件（１）を満たす樹脂型。
条件（１）：前記転写対象を構成する材料のうちの前記樹脂成分（ｂ）を、平滑面を有する基材の前記平滑面上に塗布して、乾燥させるか、または、光を照射することで平滑面を有する樹脂層（Ｂ）を形成した後、形成した前記樹脂層（Ｂ）の前記平滑面上に３μＬの水を配置して、ＪＩＳ  Ｒ  ３２５７に準拠して測定される静的接触角（Ｙ１）と前記静的接触角（Ｘ１）との差の絶対値が２０°〜６０°である。
【００１４】
［２］微細形状が形成されている前記表面が親水化処理されて得られる前記［１］に記載の樹脂型。
【００１５】
［３］前記樹脂層（Ａ）を形成した後、形成した前記樹脂層（Ａ）の前記平滑面を親水化処理し、親水化処理した前記平滑面上に３μＬの水を配置して、ＪＩＳ  Ｒ  ３２５７に準拠して測定される静的接触角（Ｘ２）が、下記条件（２）満たす前記［２］に記載の樹脂型。
条件（２）：前記静的接触角（Ｙ１）と前記静的接触角（Ｘ２）との差（（Ｙ１）−（Ｘ２））が２０°〜６０°である。
【００１６】
［４］前記親水化処理として、ＵＶオゾン処理を行う前記［２］または［３］に記載の樹脂型。
【００１７】
［５］前記親水化処理として、コロナ放電処理を行う前記［２］または［３］に記載の樹脂型。
【００１８】
［６］前記親水化処理として、プラズマ放電処理を行う前記［２］または［３］に記載の樹脂型。
【００１９】
［７］前記表面が、離型剤処理されて得られる前記［１］〜［６］のいずれかに記載の樹脂型。
【００２０】
［８］前記樹脂成分（ａ）は、熱可塑性樹脂を含むものであり、前記表面上の微細形状が熱ナノインプリントによって形成された前記［１］〜［７］のいずれかに記載の樹脂型。
【００２１】
［９］前記熱可塑性樹脂が、環状オレフィン系樹脂、ポリオレフィン樹脂、アクリル樹脂、ポリカーボネート樹脂、ポリビニルエーテル樹脂、及び、ポリスチレン樹脂からなる群より選択される少なくとも１種である前記［８］に記載の樹脂型。
【００２２】
［１０］前記樹脂成分（ａ）は、光硬化性樹脂を含むものであり、前記表面上の微細形状が光ナノインプリントによって形成された前記［１］〜［７］のいずれかに記載の樹脂型。
【００２３】
［１１］前記光硬化性樹脂が、直鎖状ビニルエーテル化合物、脂環ビニルエーテル化合物、エポキシ化合物、オキセタン化合物、及び、アクリル化合物からなる群より選択される少なくとも１種の硬化性化合物に由来する構造単位を含むものである前記［１０］に記載の樹脂型。
【００２４】
［１２］熱ナノインプリント用である前記［１］〜［１１］のいずれかに記載の樹脂型。
【００２５】
［１３］光ナノインプリント用である前記［１］〜［１１］のいずれかに記載の樹脂型。
【００２６】
［１４］前記［１］〜［１３］のいずれかに記載の樹脂型の表面上に形成された微細形状が転写されて得られる成形体。
【００２７】
［１５］樹脂成分（ａ）を含む材料からなり、表面上にパターン形成用の微細形状が形成された樹脂型を用い、前記樹脂型の前記微細形状を、樹脂成分（ｂ）を含む材料からなる転写対象に転写することによって、前記樹脂型の前記微細形状の反転形状がその表面に形成された成形体を得る成形体の製造方法であって、前記樹脂型として、前記樹脂成分（ａ）を、平滑面を有する基材の前記平滑面上に塗布して、乾燥させるか、または、光を照射することで平滑面を有する樹脂層（Ａ）を形成した後、形成した前記樹脂層（Ａ）の前記平滑面上に３μＬの水を配置して、ＪＩＳ  Ｒ  ３２５７に準拠して測定される静的接触角（Ｘ１）が、下記条件（１）を満たす樹脂型を用いる成形体の製造方法。
条件（１）：前記転写対象を構成する材料のうちの前記樹脂成分（ｂ）を、平滑面を有する基材の前記平滑面上に塗布して、乾燥させるか、または、光を照射することで平滑面を有する樹脂層（Ｂ）を形成した後、形成した前記樹脂層（Ｂ）の前記平滑面上に３μＬの水を配置して、ＪＩＳ  Ｒ  ３２５７に準拠して測定される静的接触角（Ｙ１）と前記静的接触角（Ｘ１）との差の絶対値が２０°〜６０°である。
【００２８】
［１６］前記樹脂型として、微細形状が形成されている前記表面が親水化処理されて得られ、かつ、前記樹脂層（Ａ）を形成した後、形成した前記樹脂層（Ａ）の前記平滑面を親水化処理し、親水化処理した前記平滑面上に３μＬの水を配置して、ＪＩＳ  Ｒ  ３２５７に準拠して測定される静的接触角（Ｘ２）が、下記条件（２）を満たす樹脂型を用いる前記［１５］に記載の成形体の製造方法。
条件（２）：前記静的接触角（Ｙ１）と前記静的接触角（Ｘ２）との差（（Ｙ１）−（Ｘ２））が２０°〜６０°である。
【発明の効果】
【００２９】
本発明の樹脂型は、微細構造の成形技術に用いられる樹脂製のナノインプリント用の型であり、転写対象から容易に離型可能であり、その表面が親水化処理された場合にも表面の微細形状の精度が良好であるという効果を奏するものである。
【００３０】
本発明の成形体は、転写対象から容易に離型可能であり、その表面が親水化処理された場合にも表面の微細形状の精度が良好な樹脂型を用いて形成されるものであるため、良好な微細パターンを有するという効果を奏するものである。
【００３１】
本発明の成形体の製造方法は、転写対象から容易に離型可能であり、その表面が親水化処理された場合にも表面の微細形状の精度が良好な樹脂型を用いて形成されるものであるため、良好な微細パターンを有する成形体を製造することができるという効果を奏するものである。
【図面の簡単な説明】
【００３２】
【図１】本発明における接触角の測定状態を模式的に示す説明図である。
【図２Ａ】本発明の樹脂型の一実施形態の製造工程を模式的に示す断面図である。
【図２Ｂ】本発明の樹脂型の一実施形態の製造工程を模式的に示す断面図である。
【図２Ｃ】本発明の樹脂型の一実施形態の製造工程を模式的に示す断面図である。
【図２Ｄ】本発明の樹脂型の一実施形態を模式的に示す断面図である。
【図３】実施例５で得られたＵＶオゾン処理後の樹脂型のＳＥＭ（走査電子顕微鏡）写真である。
【発明を実施するための形態】
【００３３】
以下、本発明を実施するための形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００３４】
［１］樹脂型：
本発明の樹脂型は、樹脂成分（ａ）を含む材料からなり、表面上にパターン形成用の微細形状が形成され、前記微細形状を、樹脂成分（ｂ）を含む材料からなる転写対象に転写するためのナノインプリント用のものであり、樹脂成分（ａ）を、平滑面を有する基材の前記平滑面上に塗布して、乾燥させるか、または、光を照射することで平滑面を有する樹脂層（Ａ）を形成した後、形成した樹脂層（Ａ）の平滑面上に３μＬの水を配置して、ＪＩＳ  Ｒ  ３２５７に準拠して測定される静的接触角（Ｘ１）が、下記条件（１）を満たすものである。
条件（１）：転写対象を構成する材料のうちの樹脂成分（ｂ）を、平滑面を有する基材の前記平滑面上に塗布して、乾燥させるか、または、光を照射することで平滑面を有する樹脂層（Ｂ）を形成した後、形成した樹脂層（Ｂ）の平滑面上に３μＬの水を配置して、ＪＩＳ  Ｒ  ３２５７に準拠して測定される静的接触角（Ｙ１）と静的接触角（Ｘ１）との差の絶対値が２０°〜６０°である。
【００３５】
このような樹脂型は、微細構造の成形技術に用いられる樹脂製のナノインプリント用の型であり、転写対象から容易に離型可能であり、その表面が親水化処理された場合にも表面の微細形状の精度が良好である。即ち、上記絶対値が２０°〜６０°であると、上記のような効果が得られるが、２０°未満であると、離型性が悪くなり、一方、６０°超であると、離型性は良好であるが、微細形状精度が悪くなる。
【００３６】
上述したように、上記絶対値は、２０°〜６０°であることが必要であり、２０°〜５８°であることが好ましく、２０°〜５５°であることが更に好ましい。上記絶対値が上記好ましい範囲内であると、転写対象から更に容易に離型可能であり、その表面が親水化処理された場合にも表面の微細形状の精度が優れるという利点がある。
【００３７】
樹脂成分（ａ）は、熱可塑性樹脂を含むものであることが好ましい。そして、熱可塑性樹脂としては、例えば、環状オレフィン系樹脂、ポリオレフィン樹脂、アクリル樹脂、ポリカーボネート樹脂、ポリビニルエーテル樹脂、ポリスチレン樹脂、ポリエチレンテレフタレート樹脂、塩化ビニル樹脂などを挙げることができる。これらの中でも、環状オレフィン系樹脂、ポリオレフィン樹脂、アクリル樹脂、ポリカーボネート樹脂、ポリビニルエーテル樹脂、及び、ポリスチレン樹脂からなる群より選択される少なくとも１種であることが好ましく、環状オレフィン系樹脂であることが更に好ましい。環状オレフィン系樹脂としては、例えば、環状オレフィン開環重合／水素添加体（ＣＯＰ樹脂）、環状オレフィン共重合体（ＣＯＣ樹脂）を挙げることができる。
【００３８】
樹脂成分（ａ）が熱可塑性樹脂を含む場合、樹脂型としては、その表面上の微細形状が熱ナノインプリントによって形成されたものであることが好ましい。熱ナノインプリントによって微細形状を形成することによって、良好な微細形状を効率良く形成することができるためである。
【００３９】
樹脂成分（ａ）は、光硬化性樹脂を含むものであることが好ましい。この光硬化性樹脂は、硬化性化合物に由来する構造単位を含むものであり、硬化性化合物としては、例えば、直鎖状ビニルエーテル化合物、脂環ビニルエーテル化合物、エポキシ化合物、オキセタン化合物、アクリル化合物、無水マレイン酸などを挙げることができる。これらの中でも、直鎖状ビニルエーテル化合物、脂環ビニルエーテル化合物、エポキシ化合物、オキセタン化合物、アクリル化合物が好ましい。これらの化合物は１種単独または２種以上を用いることができる。即ち、直鎖状ビニルエーテル化合物、脂環ビニルエーテル化合物、エポキシ化合物、オキセタン化合物、及び、アクリル化合物からなる群より選択される少なくとも１種の硬化性化合物に由来する構造単位を含むものであることが好ましい。
【００４０】
樹脂成分（ａ）が光硬化性樹脂を含む場合、樹脂型としては、その表面上の微細形状が光ナノインプリントによって形成されたものであることが好ましい。光ナノインプリントによって微細形状を形成することによって、良好な微細形状を効率良く形成することができるためである。
【００４１】
樹脂成分（ａ）としては、上記熱可塑性樹脂または光硬化性樹脂以外に、熱硬化性樹脂を挙げることができる。
【００４２】
本発明の樹脂型は、樹脂成分（ａ）を含む材料からなるものである限り特に制限はなく、樹脂成分（ａ）のみからなるものであってもよいし、滑剤、酸化防止剤、帯電防止剤、紫外線安定剤、レベリング剤（表面調整剤）、粘度調整剤、重合開始剤、増感剤などのその他の成分（添加剤）を更に含んでいてもよい。
【００４３】
本発明の樹脂型は、微細形状が形成されている表面が親水化処理されていることが好ましい。表面を親水化処理することによって、樹脂層表面の静的接触角を容易に低下させることができ、良好な離型性を有する樹脂型を得ることができる。また、樹脂型を製造した後に親水化処理によって表面の性状を変化させる場合には、樹脂型の製造工程においては、金属などからなる金型との良好な離型性を確保することができるとともに、親水化処理後においては、この親水化処理によって樹脂型と転写対象との親和性を低減させ、転写対象との良好な離型性を有する樹脂型を得ることができる。
【００４４】
更に、親水化処理する場合には、下記静的接触角（Ｘ２）が、下記条件（２）を満たすように処理することが好ましい。静的接触角（Ｘ２）は、樹脂成分（ａ）を、平滑面を有する基材の平滑面上に塗布し、乾燥させるか、または、光を照射することで平滑面を有する樹脂層（Ａ）を形成した後、形成した樹脂層（Ａ）の平滑面を親水化処理し、親水化処理した平滑面上に３μＬの水を配置して、ＪＩＳ  Ｒ  ３２５７に準拠して測定される値である。
条件（２）：静的接触角（Ｙ１）と静的接触角（Ｘ２）との差（（Ｙ１）−（Ｘ２））が２０°〜６０°である。
【００４５】
そして、本発明の樹脂型は、上述したように、静的接触角（Ｙ１）と静的接触角（Ｘ２）との差が２０°〜６０°であることが好ましく、２０°〜５８°であることが更に好ましく、２０°〜５５°であることが特に好ましい。静的接触角（Ｙ１）と静的接触角（Ｘ２）との差が上記範囲内であると、転写対象から特に容易に離型可能であり、その表面が親水化処理された場合にも表面の微細形状の精度が優れた樹脂型を得ることができる。
【００４６】
親水化処理としては、ＵＶオゾン処理、コロナ放電処理、プラズマ放電処理、金属ナトリウム処理などを挙げることができる。これらの中でも、ＵＶオゾン処理、コロナ放電処理、プラズマ放電処理が好ましい。
【００４７】
ＵＶオゾン処理によって親水化する場合、大気中で表面処理を行うことができ、かつ、樹脂へのダメージが小さいという利点がある。ＵＶオゾン処理の条件としては、特に制限はなく、従来公知の条件を適宜採用することができるが、具体的には、低圧水銀灯を用い、空気中、照射距離１０〜３０ｍｍの条件でＵＶ照射する処理を例示することができる。低圧水銀灯以外に、キセノンエキシマランプなどを挙げることができる。
【００４８】
コロナ放電処理によって親水化する場合、ＵＶオゾン処理と同様に、大気中で表面処理を行うことができ、かつ、処理速度が速いという利点がある。コロナ放電処理の条件としては、特に制限はなく、従来公知の条件を適宜採用することができるが、具体的には、空気中、０．５〜２０ｍｍの放電空隙で周波数１０ｋＨｚ〜１００ｋＨｚの高周波、高電圧で印加する処理を例示することができる。
【００４９】
プラズマ放電処理によって親水化する場合、樹脂型のごく表面のみを改質することができるので、樹脂成分（ａ）のバルク特性に影響しないという利点がある。プラズマ放電処理の条件としては、特に制限はなく、従来公知の条件を適宜採用することができるが、具体的には、酸素ガス存在下、ＲＩＥ（反応性イオンエッチング）処理することや、窒素ガス存在下、逆スパッタ処理することを例示することができる。
【００５０】
本発明の樹脂型は、その表面が、離型剤処理されて得られるものがことが好ましい。このような離型剤処理を行うことによって離型性が更に良好になるという利点がある。離型剤処理としては、例えば、ディップコート、スピンコート、スプレーコートなどによって離型剤を樹脂型の表面に塗布して行うことができる。離型剤としては、例えば、フッ素系溶剤、シリコン系離型剤などを挙げることができる。なお、離型剤処理は、樹脂型の表面を親水化処理する場合には、親水化処理の前に行ってもよいし、親水化処理の後に行ってもよいが、親水化処理された後に行うことが好ましい。
【００５１】
［２］樹脂型の製造方法：
本発明の樹脂型は、構成する材料のうちの樹脂成分（ａ）が熱可塑性樹脂からなるものである場合（即ち、表面上の微細形状が熱ナノインプリントによって形成される場合）には、以下のように製造することができる。まず、所望の凹凸パターンが形成された金型を用意する（図２Ａ参照）。この金型の材料としては、例えば、シリコン、石英、ＳｉＣ、ニッケル、タンタルなどの金属、グラッシーカーボンなどを挙げることができる。次に、熱可塑性樹脂からなる樹脂フィルムを用意する。熱可塑性樹脂としては、上述した、環状オレフィン系樹脂、ポリオレフィン樹脂、アクリル樹脂、ポリカーボネート樹脂、ポリビニルエーテル樹脂、ポリスチレン樹脂などを挙げることができる。図２Ａは、凹凸パターン１５が形成された金型１を模式的に示す断面図である。
【００５２】
次に、図２Ｂに示すように、上記樹脂フィルム３上に、所望の凹凸パターン１５が形成された面が上記樹脂フィルム３に接触するように上記金型１を配置する。その後、従来公知のプレス機などを用いて熱を加えながら金型を樹脂フィルムに押し当てる（図２Ｃ参照）。その後、樹脂フィルムを金型から離型させて、図２Ｄに示すような、所望の凹凸パターン１７（金型１の凹凸パターン１５の反転形状）が形成された樹脂型５を得ることができる。図２Ｃは、金型１を樹脂フィルム３に押し当てた状態を示す断面図であり、図２Ｄは、所望の凹凸パターン１７が形成された樹脂型５を示す断面図である。
【００５３】
次に、本発明の樹脂型は、構成する材料のうちの樹脂成分（ａ）が光硬化性樹脂からなるものである場合には、以下のように製造することができる。まず、所望の凹凸パターンが形成された金型を用意する。この金型の材料としては、例えば、石英などを挙げることができる。次に、光硬化性樹脂を基板上に塗布して基板上に塗膜を形成する。光硬化性樹脂としては、直鎖状ビニルエーテル化合物、脂環ビニルエーテル化合物、エポキシ化合物、オキセタン化合物、アクリル化合物などからなる硬化性化合物に由来する構造単位を含むものを挙げることができる。基板としては、ＰＥＴフィルム、環状オレフィン樹脂フィルムなどの樹脂フィルムやシリコンウエハなどの半導体基板などを挙げることができる。塗膜の形成方法としては、従来公知の方法を採用することができるが、例えば、バーコーターなどを用いる方法や、スピンコート法などを挙げることができる。
【００５４】
次に、形成した塗膜上に、所望の凹凸パターンが形成された面が上記塗膜に接触するように金型を配置する。従来公知のプレス機などを用いて金型を塗膜に押し当てる。その後、所定の光を照射して塗膜を硬化させて硬化樹脂フィルムとする。そして、硬化樹脂フィルム及びＰＥＴフィルムを、金型から離型して、所望の凹凸パターンが形成された樹脂型を得ることができる。照射する光の波長としては、光硬化性樹脂に応じて適宜選択することができる。
【００５５】
［３］樹脂型の用途：
本発明の樹脂型は、熱ナノインプリントまたは光ナノインプリントによって、転写対象の表面（樹脂表面）に凹凸形状を有する成形体を得るために用いることができる。この成形体としては、具体的には、光ディスク成形体、光ファイバー、カメラ用レンズ、オーバーヘッドプロジェクター用レンズ、ＬＢＰ用Ｆθレンズ、プリズム、液晶表示素子（ＬＣＤ）、光拡散板、導光板、偏光フィルム、位相差フィルム、輝度向上フィルム、集光フィルム等の光学成形品；液体薬品容器、アンプル、輸液用バッグ、点眼薬容器、半導体用ウエハ格納容器等の各種清浄容器；注射器、医療用輸液チューブ等の医療器材；シリコン、サファイヤなどの基板加工用のレジストマスクなどを挙げることができる。
【００５６】
本発明の樹脂型は、熱ナノインプリント用であってもよいし、光ナノインプリント用であってもよい。即ち、熱ナノインプリント法に用いられてもよいし、光ナノインプリント法に用いられてもよい。
【００５７】
熱ナノインプリント用である場合、樹脂型は、表面上の微細形状が熱ナノインプリントによって形成されたものであってもよいし、光ナノインプリントによって形成されたものであってもよいが、熱ナノインプリントによって形成されたものであることが好ましい。光ナノインプリントによって形成されたものであると、樹脂型の耐熱性が十分でなく、転写対象に転写する際の熱によって樹脂型が変形してしまうおそれがある。また、光ナノインプリント用である場合、樹脂型は、表面上の微細形状が熱ナノインプリントによって形成されたものであってもよいし、光ナノインプリントによって形成されたものであってもよいが、光ナノインプリントによって形成されたものであることが好ましい。光ナノインプリントによって形成されたものであると、樹脂型の製造時間が短いことに加え、転写対象に対する転写時間も短くて良いため、短時間で成形体を製造することができるという利点がある。
【００５８】
また、本発明の樹脂型は、光ナノインプリント用であることが好ましい。即ち、転写対象を構成する材料のうちの樹脂成分（ｂ）として光硬化性樹脂を含む場合、光ナノインプリント法によって、樹脂型の微細形状が転写対象に転写されるが、本発明の樹脂型は、上記のような光ナノインプリント法に用いる樹脂型であることが好ましい。このように光ナノインプリント用の樹脂型として用いた場合、光ナノインプリント法の方が、熱ナノインプリント法に比べて短時間で、目的とする成形体を製造することができるという利点がある。
【００５９】
［４］成形体：
本発明の成形体は、本発明の樹脂型の表面上に形成された微細形状が転写されて得られるものである。即ち、本発明の樹脂型の表面上に形成された微細形状が転写された転写対象からなるものである。このような成形体は、「転写対象から容易に離型可能であり、その表面が親水化処理された場合にも表面の微細形状の精度が良好な樹脂型」を用いて形成されるものであるため、良好な微細パターンを有するものである。
【００６０】
成形体としては、具体的には、上述した、光ディスク成形体、光ファイバー、カメラ用レンズ、オーバーヘッドプロジェクター用レンズ、ＬＢＰ用Ｆθレンズ、プリズム、液晶表示素子（ＬＣＤ）、光拡散板、導光板、偏光フィルム、位相差フィルム、輝度向上フィルム、集光フィルム等の光学成形品；液体薬品容器、アンプル、輸液用バッグ、点眼薬容器、半導体用ウエハ格納容器等の各種清浄容器；注射器、医療用輸液チューブ等の医療器材；シリコン、サファイヤなどの基板加工用のレジストマスクなどを挙げることができる。
【００６１】
［５］成形体の製造方法：
本発明の成形体の製造方法は、樹脂成分（ａ）を含む材料からなり表面上にパターン形成用の微細形状が形成された樹脂型を用い、この樹脂型の微細形状を、樹脂成分（ｂ）を含む材料からなる転写対象に転写することによって、樹脂型の微細形状の反転形状がその表面に形成された成形体を得る成形体の製造方法であって、樹脂型として、樹脂成分（ａ）を、平滑面を有する基材の平滑面上に塗布して、乾燥させるか、または、光を照射することで平滑面を有する樹脂層（Ａ）を形成した後、形成した樹脂層（Ａ）の平滑面上に３μＬの水を配置して、ＪＩＳ  Ｒ  ３２５７に準拠して測定される静的接触角（Ｘ１）が、下記条件（１）を満たす樹脂型を用いる方法である。
条件（１）：転写対象を構成する材料のうちの樹脂成分（ｂ）を、平滑面を有する基材の平滑面上に塗布して、乾燥させるか、または、光を照射することで平滑面を有する樹脂層（Ｂ）を形成した後、形成した樹脂層（Ｂ）の平滑面上に３μＬの水を配置して、ＪＩＳ  Ｒ  ３２５７に準拠して測定される静的接触角（Ｙ１）と静的接触角（Ｘ１）との差の絶対値が２０°〜６０°である。
【００６２】
このような製造方法によれば、「転写対象から容易に離型可能であり、その表面が親水化処理された場合にも表面の微細形状の精度が良好な樹脂型」を用いて成形体が形成されるため、良好な微細パターンを有する成形体を製造することができる。
【００６３】
樹脂型を構成する樹脂成分（ａ）を含む材料としては、上述した樹脂成分（ａ）を含む材料と同様の材料を用いることができる。また、転写対象を構成する樹脂成分（ｂ）としては、例えば、熱可塑性樹脂、光硬化性樹脂などを挙げることができる。熱可塑性樹脂としては、具体的には、環状オレフィン系樹脂、ポリオレフィン樹脂、アクリル樹脂、ポリビニルエーテル樹脂、ポリスチレン樹脂などを挙げることができる。また、光硬化性樹脂としては、具体的には、直鎖状ビニルエーテル化合物、脂環ビニルエーテル化合物、エポキシ化合物、オキセタン化合物、アクリル化合物などを挙げることができる。
【００６４】
そして、転写対象としては、その用途により異なるが、例えば、厚さが４０μｍ〜３ｍｍのフィルム状または板状のものや、基材上に形成されたナノオーダーからミクロンオーダーの薄膜状のものなどを挙げることができる。樹脂成分のみからなる場合、フィルム状または板状のものであることが多い。また、薄膜の場合、ＰＥＴフィルム、シリコンウエハなどの平らな基材上に、上記転写対象を構成する樹脂成分を含む材料を塗布し、乾燥させることで得ることができる。なお、熱ナノインプリント法によって樹脂型の微細形状を転写する際には、転写対象を加熱して柔軟な状態にしておくことが好ましい。転写条件としては、従来公知の条件を適宜採用することができる。
【００６５】
本発明の成形体の製造方法は、樹脂型として、微細形状が形成されている表面が親水化処理されて得られ、かつ、樹脂層（Ａ）を形成した後、形成した樹脂層（Ａ）の平滑面を親水化処理し、親水化処理した平滑面上に３μＬの水を配置して、ＪＩＳ  Ｒ  ３２５７に準拠して測定される静的接触角（Ｘ２）が、下記条件（２）を満たす樹脂型を用いることが好ましい。
条件（２）：静的接触角（Ｙ１）と静的接触角（Ｘ２）との差（（Ｙ１）−（Ｘ２））が２０°〜６０°である。
【００６６】
親水化処理としては、既に上述した、ＵＶオゾン処理、コロナ放電処理、プラズマ放電処理、金属ナトリウム処理などを挙げることができる。
【実施例】
【００６７】
以下、本発明を実施例及び比較例に基づいて具体的に説明するが、本発明はこれらの実施例及び比較例に限定されるものではない。
【００６８】
表１及び表２には、樹脂型の材料として用いた樹脂（樹脂成分（ａ））、転写対象の材料として用いた樹脂（樹脂成分（ｂ））を示す。なお、表１中、「エチレン−メチルフェニルノルボルネン共重合体」とは、特開２００５−２３９９７５号公報に記載のエチレン／メチルフェニルノルボルネン共重合体である（以下、「Ｅｔ−ＭｅＰｈＮＢ」と示す場合がある）。表２中、「ＴＣＤＶＥ／１−ＡｄＶＥ＝７０／３０」とは、トリシクロデカンビニルエーテル（ＴＣＤＶＥ）／１−アダマンチルビニルエーテル（１−ＡｄＶＥ）を質量比７０：３０で混合して混合物を得、得られた混合物１００質量部に対して、５．０質量部の重合開始剤（和光純薬工業社製の商品名「ＷＰＩ１１３」）、１．０質量部のレベリング剤（楠本化成社製の商品名「ディスパロン１７６１」）、１．５質量部の増感剤（川崎化成社製の商品名「ＵＶＳ−１２２１」）、及び１．０質量部の粘度調整剤（エチレン／メチルフェニルノルボルネン共重合体、特開２００５−２３９９７５号公報に記載）を添加して得られるものである。「ＰＡＫ相当品」とは、硬化性モノマーとしてトリプロピレングリコールジアクリレートを５３．２質量％、トリメチロールプロパントリアクリレートを９．９質量％、Ｎ−ビニル−２−ピロリドンを２７．０質量％、開始剤として、チバ・ジャパン社製の商品名「ＩＲＧＡＣＵＲＥ６５１」を９．０質量％、レベリング剤として、楠本化成社製の商品名「ディスパロン１７６１」を０．９質量％混合したものである。
【００６９】
【表１】
2011178155.tif 000003
【００７０】
【表２】
2011178155.tif 000004
【００７１】
次に、各種物性値の測定方法、及び諸特性の評価方法を以下に示す。
【００７２】
［静的接触角］：
ＪＩＳ  Ｒ  ３２５７「基板ガラス表面のぬれ性試験方法」の中の「静滴法」に準拠して下記の方法で静的接触角を測定した。静的接触角の測定は、協和界面科学社製の「ＡＵＴＯ  ＳＬＩＤＩＮＧ  ＡＮＧＬＥ  ＳＡ−３０ＤＭ」を使用して計測した。まず、熱可塑性樹脂の静的接触角の測定方法を説明する。
【００７３】
まず、以下に示す、平滑面を有する樹脂層を用意した。そして、この樹脂層の表面（平滑面）上に３μＬの水を配置したときの、樹脂層表面と水滴表面の接線との角度θ（図１参照）を計測した。熱可塑性樹脂（１）、（２）は、オプティス社製の商品名「ＺＦ−１６」、商品名「ＺＦ−１４」（いずれも、縦１００ｍｍ×横１００ｍｍ×厚み０．１ｍｍのシート）をそのまま樹脂層として使用した。熱可塑性樹脂（３）、（４）は、溶媒（デカリン）に溶かした後、バーコーターによって、上記溶媒に溶かした上記樹脂を基板（ガラス板）上に平滑に塗布し、その後、真空オーブンで乾燥させて、表面が平滑な（平滑面を有する）樹脂層を得た。熱可塑性樹脂（５）は、四国化工社製の商品名「ＨＣ−３１」（縦１００ｍｍ×横１００ｍｍ×厚み０．１ｍｍのシート）をそのまま樹脂層として使用した。熱可塑性樹脂（６）は、縦１００ｍｍ×横１００ｍｍ×厚み１ｍｍのシートに熱成型し、表面が平滑な（平滑面を有する）樹脂を得た。熱可塑性樹脂（７）は、溶媒（ジエチルベンゼン）に溶かした後、バーコーターによって、上記溶媒に溶かした上記樹脂を基板（ガラス板）上に平滑に塗布し、その後、真空オーブンで乾燥させて、表面が平滑な（平滑面を有する）樹脂層を得た。
【００７４】
次に、光硬化性樹脂の静的接触角の測定方法を説明する。まず、バーコーターによって光硬化性樹脂を基板の平滑面上に塗布して塗膜を形成し、形成した塗膜に光を照射して、上記塗膜を硬化させることで表面に平滑面を有する樹脂層を得た。そして、得られた樹脂層の表面（平滑面）上に３μＬの水を配置したときの、樹脂層表面と水滴表面の接線との角度θ（図１参照）を計測した。計測結果は、表１〜表３中では単に「接触角（°）」と示し、表５，表６中では「接触角Ｘ（°）」または「接触角Ｙ（°）」と示す。
【００７５】
［親水化処理後の静的接触角］：
親水化処理後の静的接触角は、上記［静的接触角］の評価の方法と同様にして樹脂層を形成した後、この樹脂層の表面（平滑面）を親水化処理し、親水化処理した樹脂層の表面に液滴を配置して角度θを測定（計測）した。表３に、実施例及び比較例で使用した樹脂の、ＵＶオゾン処理またはプラズマ処理後における静的接触角（°）を示す。親水化処理によって静的接触角は小さくなった。
【００７６】
親水化処理としては、ＵＶオゾン処理、プラズマ処理を行った。ＵＶオゾン処理は、アイグラフィックス社製のＵＶオゾン洗浄装置「ＯＣ−２５０６（オゾン分解装置ＯＣＡ−１５０Ｌ−Ｄ付き）」を使用し、低圧水銀灯、照射距離１０ｍｍの条件でＵＶ照射した。ＵＶオゾン洗浄装置内の排気時間は２分間とした。ＵＶオゾン処理を行った場合、表３には、処理時間（秒）を示す。
【００７７】
プラズマ処理は、第一のプラズマ処理及び第二のプラズマ処理の２種類のプラズマ処理を行った。第一のプラズマ処理としては、神鋼精機社製のプラズマエッチング装置「ＥＸＡＭ」を使用し、酸素ガス（圧力１５Ｐａ）、パワー２０Ｗ、処理時間１分間の条件で行った。第二のプラズマ処理としては、芝浦メカトロニクス社製のスパッタリング装置「ＣＦＳ−４ＥＳ」を使用し、窒素ガス（圧力０．５Ｐａ）、パワー５０Ｗ、処理時間１分間の条件で逆スパッタを行った。プラズマ処理を行った場合、表３中、「Ｏ２、１５Ｐａ下、２０Ｗ、１分間ＲＩＥ」または「Ｎ２、１５Ｐａ下、５０Ｗ、１分間逆スパッタ」と示す。
【００７８】
【表３】
2011178155.tif 000005
【００７９】
以下、角度θの計測方法について具体的に説明する。まず、樹脂層を、その平滑面が上方を向くようにして「ＡＵＴＯ  ＳＬＩＤＩＮＧ  ＡＮＧＬＥ  ＳＡ−３０ＤＭ」の試料台に載せた。この試料台は上下左右に可動するものである。その後、注射筒に蒸留水を吸い取り、この注射筒を上記「ＡＵＴＯ  ＳＬＩＤＩＮＧ  ＡＮＧＬＥ  ＳＡ−３０ＤＭ」に固定した。そして、注射筒の先端に、３μＬの液滴状の蒸留水（液滴）を形成し、この液滴が注射筒の先端から落ちないように試料台をゆっくりと移動させて、注射筒の先端の液滴を樹脂層の表面（平滑面）にゆっくり接触させて樹脂層の平滑面上に液滴を配置した（図１参照）。その後、上記「ＡＵＴＯ  ＳＬＩＤＩＮＧ  ＡＮＧＬＥ  ＳＡ−３０ＤＭ」に取り付けられた光学的読み取り装置によって、樹脂層の表面に配置した上記液滴の像を読み取り、図１に示すように樹脂層１１の表面と水滴（液滴）１３の表面の接線の角度θを計測した。なお、角度θの計測は、「ＡＵＴＯ  ＳＬＩＤＩＮＧ  ＡＮＧＬＥ  ＳＡ−３０ＤＭ」に付属の「ＦＡＣＥ測定／解析統合システムＦＡＭＡＳ  バージョン２．１．０」で行った。なお、平滑面上に液滴を配置したのは、微細形状による撥水効果の影響を排除するためである。即ち、微細形状を形成した後の樹脂層の上記微細形状部分（微細形状が形成された面上）に液滴を配置した状態における「角度θ」を計測することもできるが、形成された微細形状の違いによって撥水効果が異なるおそれがある。そのため、微細形状の違いに起因する撥水効果の差異を生じさせないため、平滑面上に液滴を配置して「角度θ」を計測した。
【００８０】
上記のようにして樹脂型の材料として用いた樹脂と転写対象の材料として用いた樹脂の静的接触角をそれぞれ測定し、測定した静的接触角から「静的接触角の差」を算出した。具体的には、式：（転写対象の材料として用いた樹脂の静的接触角）−（樹脂型の材料として用いた樹脂の静的接触角）から、「静的接触角の差」を算出した。表５，表６中、「静的接触角の差（Ｚ＝Ｙ−Ｘ）」に示す。
【００８１】
［ガラス転移温度（Ｔｇ）または軟化温度（Ｔｍ）］：
ガラス転移温度（Ｔｇ）は、セイコー電子工業社製の示差走査熱量分析計（型式「ＥＸＳＴＡＲ６０００」と「ＤＳＣ６２００」）を用いて室温から２００℃まで昇温するときの吸熱ピークから求めた。軟化温度（Ｔｍ）は、セイコー電子工業社製の応力歪測定機能付熱的機械分析計（型式「ＥＸＳＴＡＲ６０００」と「ＴＭＡ／ＳＳ６０００」）を用い、樹脂に石英プローブ先端を一定荷重で押し付けた状態で上記型式「ＴＭＡ／ＳＳ６０００」の加熱炉内に入れ、上記石英プローブ及び樹脂を昇温し、上記樹脂が軟化して石英プローブ先端がめり込む挙動を観測して求めた。なお、熱可塑性樹脂の場合は、ガラス転移温度（Ｔｇ）または軟化温度（Ｔｍ）を測定した。光硬化性樹脂の場合は、硬化させた後の樹脂におけるガラス転移温度（Ｔｇ）を測定した。
【００８２】
［離型性］：
実施例、比較例のようにして、表面に微細形状が形成されている樹脂型と転写対象とをそれぞれ用意した。次に、転写対象と樹脂型の表面（微細形状面）が接触するように重ね合わせ、その後、樹脂型を転写対象に押し付けた後、樹脂型を転写対象から引き離した。このようにしてインプリントを行った。樹脂型を転写対象から引き離したときの剥離性を評価した。評価基準は、樹脂型を転写対象から剥がすことができない場合、または、剥がせたとしても転写対象の微細形状が破損している場合を不良「Ｂ」とし、樹脂型を転写対象から離型可能で、かつ、転写対象の微細形状に破損が認められない場合を良好「Ｇ」とした。表４には、実施例及び比較例で使用した樹脂毎のインプリント条件を示す。なお、転写対象の樹脂が光硬化樹脂（表５、表６参照）である場合には、光硬化させる前の塗膜の状態の転写対象に樹脂型を押し付けた後、上記塗膜に対して表４に示す条件で光を照射して硬化させ、その後、樹脂型を転写対象から引き離した。また、転写対象の樹脂が熱可塑性樹脂（表５、表６参照）である場合には、塗膜を真空乾燥させた後の膜である転写対象に対して、表４に示す条件で加熱、加圧、圧力保持、冷却する工程を経ることによって、樹脂型を押し付けた後、樹脂型を転写対象から引き離した。なお、表５中、ＵＶオゾン処理を行った場合には処理時間（秒）を示す。プラズマ処理を行った場合には「Ｏ２、１５Ｐａ下、２０Ｗ、１分間」または「Ｎ２、１５Ｐａ下、５０Ｗ、１分間逆スパッタ」と示す。
【００８３】
【表４】
2011178155.tif 000006
【００８４】
【表５】
2011178155.tif 000007
【００８５】
［微細形状精度］：
樹脂型の微細形状の精度の評価は、親水化処理前後の樹脂型の微細形状の高さ（深さ）を、日本電子社製の電界放射型走査型電子顕微鏡（ＦＥ−ＳＥＭ）（型式「ＪＳＭ−６７００Ｆ」）を使用して、観察倍率１０万倍の画像を得、得られた画像における微細形状の高さ（深さ）を計測して行った。具体的には、親水化処理前における微細形状の高さに対する、「親水化処理前における微細形状の高さと親水化処理後における微細形状の高さの差」の割合（％）が２０％超の場合を不良「Ｂ」、２０％以下の場合を良好「Ｇ」とした。以下、この割合を「微細形状変化率」と記す場合がある。なお、表５、表６中、親水化処理を行っていない場合には「−」と示す。本評価は、表５、表６中、「樹脂型微細形状精度」と示す。
【００８６】
図３は、実施例５で得られたＵＶオゾン処理後の樹脂型の表面のＳＥＭ写真である。微細形状の高さ（深さ）を符号「Ｄ」で示す。
【００８７】
（実施例１）
直径２２０ｎｍ（精度±１０％）、深さ２００ｎｍ（精度±５％）のホール状パターンが形成されたシリコン製の金型を用い、熱ナノインプリント法によって環状オレフィン系樹脂（シクロオレフィンポリマー（ＣＯＰ）；オプティス社製の商品名「ＺＦ−１６」）フィルムに上記パターンを転写した。具体的には、まず、図２Ａに示すようにシリコン製の金型１を用意した。次に、図２Ｂに示すように、樹脂フィルム３上に、ホール状パターンが形成された面が上記樹脂フィルム３に接触するようにシリコン製の金型１を配置した。その後、ＳＣＩＶＡＸ社製の熱ナノインプリント装置「ＶＸ−２０００」のプレスステージにセットした。その後、プレス板温度１９５℃、プレスステージ温度１９５℃、圧力１．５ＭＰａ、圧力保持時間６０秒、冷却温度１００℃の条件で、上記樹脂フィルム（熱可塑性樹脂（１）（ＺＦ−１６））にインプリントを行った（上記樹脂フィルムに上記金型を押し付けた）。その後脱圧して、プレスステージから取り出し（図２Ｃ参照）、上記樹脂フィルム３（樹脂型５）を上記金型１から離型した。このようにして、上記金型のホール状パターンが転写されたフィルム（直径２１５ｎｍ、深さ２０４ｎｍのホール状パターンが形成された樹脂型５）を得た（図２Ｄ参照）。その後、得られた樹脂型の微細形状面（表面）にダイキン社製の離型剤「オプツールＤＳＸ」を滴下してその全面に塗布した。その後、風乾させ、１００℃のホットプレート上で１０分間ベークした。ベーク後、フッ素系溶剤「デムナムソルベント（ダイキン社製）」で余分な離型剤を洗浄して（洗い落として）樹脂型を得た。一方、転写対象として、縦１００ｍｍ×横１００ｍｍ×厚み１ｍｍのポリメタクリル酸メチル樹脂（ＰＭＭＡ）からなるシート（熱可塑性樹脂（６））を使用した。そして、これら（樹脂型、シート）を用いて上記評価を行った。
【００８８】
（実施例２）
親水化処理を行ったこと以外は、実施例１と同様にして樹脂型を得た。親水化処理はＵＶオゾン処理を行った。具体的には、ＵＶオゾン処理は、アイグラフィックス社製のＵＶオゾン洗浄装置「ＯＣ−２５０６（オゾン分解装置ＯＣＡ−１５０Ｌ−Ｄ付き）」を使用し、低圧水銀灯を用い、オゾン存在下、照射距離１０ｍｍ、ＵＶオゾン処理時間６０秒の条件で樹脂型にＵＶ照射を行った。なお、ＵＶオゾン洗浄装置内の排気時間は２分間とした。親水化処理後、樹脂型の表面である微細形状面（ＵＶ照射面）にダイキン社製の離型剤「オプツールＤＳＸ」を滴下してその全面に塗布した。その後、風乾させ、１００℃のホットプレート上で１０分間ベークした。ベーク後、フッ素系溶剤「デムナムソルベント（ダイキン社製）」で余分な離型剤を洗浄して（洗い落として）樹脂型を得た。
【００８９】
一方、転写対象として、以下のようにして得られたシートを用意した。まず、縦１００ｍｍ×横１００ｍｍ×厚み０．１ｍｍのポリエチレンテレフタレート（ＰＥＴ）フィルム上に、表５に示す樹脂（Ｅｔ−ＭｅＰｈＮＢ）をデカリンに溶解した溶解液をバーコーターにより塗工して塗膜を形成した。その後、形成した塗膜について真空乾燥を行うことで、上記ＰＥＴの表面に樹脂（Ｅｔ−ＭｅＰｈＮＢ）の膜が形成されたシートを用意した。そして、これら（樹脂型、シート）を用いて上記評価を行った。
【００９０】
（実施例３、５）
表５に示す樹脂を用いたこと、及び、表５に示す処理時間でＵＶオゾン処理を行ったこと以外は、実施例２と同様にして各樹脂型及び転写対象としての各シートを得た。そして、これら（樹脂型、シート）を用いて上記評価を行った。
【００９１】
（実施例４）
表５に示す樹脂を用いたこと、表５に示す処理時間でＵＶオゾン処理を行ったこと、及び、転写対象として四国化工社製の商品名「ＨＣ−３１」（縦１００ｍｍ×横１００ｍｍ×厚み０．１ｍｍのシート）を使用したこと以外は、実施例２と同様にして樹脂型及び転写対象としてのシートを得た。そして、これら（樹脂型、シート）を用いて上記評価を行った。
【００９２】
（実施例６）
直径２２０ｎｍ（精度±１０％）、深さ２００ｎｍ（精度±５％）のホール状パターンが形成された石英製の金型を用い、ＵＶナノインプリント法によって光硬化樹脂にホール状パターンを転写して樹脂型を得た。
【００９３】
具体的には、まず、ＰＥＴ製のフィルム上に光硬化樹脂（ＴＣＤＶＥ／１−ＡｄＶＥ＝７０／３０）をバーコーターで塗布して塗膜を形成した。この塗膜上に、石英製の金型のホール状パターンが形成された面が上記塗膜に接触するように上記金型を配置した後、熱プレス機「ＡＨ−１Ｔ」（アズワン社製）のプレスステージにセットした。次に、プレス板温度常温、プレスステージ温度常温、圧力１．０ＭＰａ、圧力保持時間１０秒の条件（表４参照）で、光硬化性樹脂（１）（ＵＮＰ−β）にインプリントを行った（上記塗膜に上記金型を押し付けた）。その後脱圧して、これらをプレスステージから取り出した。その後、ＬＥＤ光源（ＨＯＹＡ社製の「ＥＸＥＣＵＲＥ−Ｈ−１ＶＣ」、波長３６５ｎｍ）を用いて、ＵＶ照射量２０ｍＷ／ｃｍ２、ＵＶ照射時間３８秒の条件で上記塗膜をＵＶ照射することによって上記塗膜を硬化させて硬化樹脂フィルムとした。そして、硬化樹脂フィルム及びＰＥＴフィルムを、上記金型から離型した。このようにして、表面に微細なホール状パターンが転写された（形成された）親水化処理前樹脂型（直径２１０ｎｍ、深さ２０１ｎｍのホール状パターンが形成された樹脂型）を得た。
【００９４】
次に、得られた親水化処理前樹脂型についてＵＶオゾン処理（親水化処理）を行った。ＵＶオゾン処理は、アイグラフィックス社製のＵＶオゾン洗浄装置「ＯＣ−２５０６（オゾン分解装置ＯＣＡ−１５０Ｌ−Ｄ付き）」を使用し、低圧水銀灯を用い、オゾン存在下、照射距離１０ｍｍの条件で親水化処理前樹脂型にＵＶ照射を行った。なお、ＵＶオゾン洗浄装置内の排気時間は２分間とした。親水化処理後、上記樹脂型の表面である微細形状面（ＵＶ照射面）にダイキン社製の離型剤「オプツールＤＳＸ」を滴下してその全面に塗布した。その後、風乾させ、１００℃のホットプレート上で１０分間ベークした。ベーク後、フッ素系溶剤「デムナムソルベント（ダイキン社製）」で余分な離型剤を洗浄して（洗い落として）樹脂型を得た。
【００９５】
一方、転写対象として、以下のようにして得られたシートを用意した。まず、縦１００ｍｍ×横１００ｍｍ×厚み０．１ｍｍのＰＥＴフィルム上に、熱可塑性樹脂（４）（Ｔｏｐａｓ８００７）をデカリンに溶解した溶解液をバーコーターにより塗工して塗膜を形成した。その後、形成した塗膜について真空乾燥を行うことで、上記ＰＥＴの表面に樹脂（Ｔｏｐａｓ８００７）の膜が形成されたシートを用意した。そして、これら（樹脂型、シート）を用いて上記評価を行った。
【００９６】
（実施例７、８、１１）
表５に示す樹脂を用いたこと、表５に示す処理時間でＵＶオゾン処理を行ったこと、及び、転写対象として、縦１００ｍｍ×横１００ｍｍ×厚み０．１ｍｍのＰＥＴフィルム上に、光硬化樹脂（１）をバーコーターにより塗工して塗膜を形成したシート（上記塗膜を光硬化させる前のシート）を使用したこと以外は、実施例２と同様にして各樹脂型及び転写対象としての各シートを得た。そして、これら（樹脂型、シート）を用いて上記評価を行った。
【００９７】
（実施例９、１０）
表５に示す樹脂を用いたこと、及び、転写対象として、縦１００ｍｍ×横１００ｍｍ×厚み０．１ｍｍのＰＥＴフィルム上に、表５に示す光硬化樹脂をバーコーターにより塗工して塗膜を形成したシート（上記塗膜を光硬化させる前のシート）を使用したこと以外は実施例１と同様にして樹脂型を得た。そして、これら（樹脂型、シート）を用いて上記評価を行った。
【００９８】
（実施例１２、１３）
表５に示す樹脂を用いたこと以外は、実施例６と同様にして樹脂型を得た。また、実施例７と同様にして転写対象としてのシートを得た。そして、これら（樹脂型、シート）を用いて上記評価を行った。
【００９９】
（実施例１４、１５）
プラズマ処理（親水化処理）を行ったこと以外は、実施例２と同様にして樹脂型を得た。プラズマ処理は、神鋼精機社製のプラズマエッチング装置「ＥＸＡＭ」を使用し、酸素ガス（圧力１５Ｐａ）、パワー２０Ｗ、処理時間１分間の条件でＲＩＥ処理することにより行った。本条件を、表５中、「Ｏ２、１５Ｐａ下、２０Ｗ、１分間」と示す。
【０１００】
一方、転写対象については、実施例１４では実施例５と同様にして転写対象としてのシートを得た。また、実施例１５では実施例７と同様にして転写対象としてのシートを得た。そして、これら（樹脂型、シート）を用いて上記評価を行った。
【０１０１】
（実施例１６、１７）
芝浦メカトロニクス社製のスパッタリング装置「ＣＦＳ−４ＥＳ」を使用し、窒素ガス（圧力０．５Ｐａ）、パワー５０Ｗ、処理時間１分間の条件で逆スパッタ処理によりプラズマ処理を行ったこと以外は、実施例２と同様にして樹脂型を得た。本条件を、表５中、「Ｎ２、０．５Ｐａ下、５０Ｗ、１分間逆スパッタ」と示す。
【０１０２】
一方、転写対象については、実施例１６では実施例５と同様にして転写対象としてのシートを得た。また、実施例１７では実施例７と同様にして転写対象としてのシートを得た。そして、これら（樹脂型、シート）を用いて上記評価を行った。
【０１０３】
（比較例１、６、７、１０、１１、１５、１６）
表６に示す樹脂を用いたこと以外は、実施例１と同様にして樹脂型を得た。一方、転写対象については、比較例１では実施例２と同様にして転写対象としてのシートを得た。比較例６では実施例４と同様にして転写対象としてのシートを得た。比較例７では実施例６と同様にして転写対象としてのシートを得た。比較例１０、１１、１５、１６では実施例７と同様にして転写対象としてのシートを得た。そして、これら（樹脂型、シート）を用いて上記評価を行った。
【０１０４】
【表６】
2011178155.tif 000008
【０１０５】
（比較例２〜５、１２、１３）
ＵＶオゾン処理時間を表６に示す時間に変えたこと、及び、表６に示す樹脂を用いたこと以外は、実施例２と同様にして樹脂型を得た。一方、転写対象については、比較例２〜５では実施例２と同様にして転写対象としてのシートを得た。比較例１２、１３では、表６に示す樹脂を用いたこと以外は、実施例７と同様にして転写対象としてのシートを得た。そして、これら（樹脂型、シート）を用いて上記評価を行った。
【０１０６】
（比較例８）
直径２２０ｎｍ（精度±１０％）、深さ２００ｎｍ（精度±５％）のホール状パターンが形成された石英製の金型を用い、ＵＶナノインプリント法によって光硬化樹脂にホール状パターンを転写して樹脂型を得た。
【０１０７】
具体的には、まず、ＰＥＴ製のフィルム上に光硬化樹脂（ＴＣＤＶＥ／１−ＡｄＶＥ＝７０／３０）をバーコーターで塗布して塗膜を形成した。この塗膜上に、石英製の金型のホール状パターンが形成された面が上記塗膜に接触するように上記金型を配置した後、熱プレス機「ＡＨ−１Ｔ」のプレスステージにセットした。
【０１０８】
次に、プレス板温度常温、プレスステージ温度常温、圧力１．０ＭＰａ、圧力保持時間１０秒の条件（表４参照）で、光硬化性樹脂（１）（ＵＮＰ−β）についてインプリントを行った（上記塗膜に上記金型を押し付けた）。その後脱圧して、これらをプレスステージから取り出した。その後、ＬＥＤ光源（ＨＯＹＡ社製の「ＥＸＥＣＵＲＥ−Ｈ−１ＶＣ」、波長３６５ｎｍ）を用いて、ＵＶ照射量２０ｍＷ／ｃｍ２、ＵＶ照射時間３８秒の条件で上記塗膜をＵＶ照射することによって上記塗膜を硬化させて硬化樹脂フィルムとした。そして、硬化樹脂フィルム及びＰＥＴフィルムを、上記金型から離型した。このようにして、ホール状のパターンが転写された樹脂型（直径２０６ｎｍ、深さ１９７ｎｍのホール状パターンが形成された樹脂型）を得た。得られた樹脂型の表面である微細形状面にダイキン社製の離型剤「オプツールＤＳＸ」を滴下してその全面に塗布した。その後、風乾させ、１００℃のホットプレート上で１０分間ベークした。ベーク後、フッ素系溶剤「デムナムソルベント（ダイキン社製）」で余分な離型剤を洗浄して（洗い落として）樹脂型を得た。一方、転写対象については、実施例６と同様にして転写対象としてのシートを得た。そして、これら（樹脂型、シート）を用いて上記評価を行った。
【０１０９】
（比較例９）
比較例８と同様にして樹脂型を得た。一方、転写対象については、実施例７と同様にして転写対象としてのシートを得た。そして、これら（樹脂型、シート）を用いて上記評価を行った。
【０１１０】
（比較例１４）
表６に示す樹脂を用いたこと以外は比較例８と同様にして樹脂型を得た。一方、転写対象については、実施例７と同様にして転写対象としてのシートを得た。そして、これら（樹脂型、シート）を用いて上記評価を行った。
【０１１１】
表５及び表６から明らかなように、実施例１〜１７の樹脂型は、比較例１〜１６の樹脂型と比べて、転写対象から容易に離型可能であり（離型性が良好であり）、その表面が親水化処理された場合にも表面の微細形状の精度が良好であることが確認できた。
【０１１２】
比較例４、５の樹脂型の場合、離型性は良好であるが、樹脂型の微細形状の精度が不良であった。具体的には、比較例４においては、微細形状変化率が２１％、比較例５においては微細形状変化率が６４％であった。
【産業上の利用可能性】
【０１１３】
本発明の樹脂型は、ナノインプリント用の樹脂型として好適に用いることができる。本発明の成形型は、集光フィルム等の光学成形品として好適に用いることができる。本発明の成形型の製造方法は、集光フィルム等の光学成形品として用いることが可能な成形型を製造することができる。
【符号の説明】
【０１１４】
１：金型、３：樹脂フィルム、５：樹脂型、１１：樹脂層、１３：水滴、１５，１７：凹凸パターン。
【図１】
2011178155.tif 000009
【図２Ａ】
2011178155.tif 000010
【図２Ｂ】
2011178155.tif 000011
【図２Ｃ】
2011178155.tif 000012
【図２Ｄ】
2011178155.tif 000013
【図３】
2011178155.tif 000014